СИСТЕМА ПЕЧАТНЫХ КРАСОК ДЛЯ ПЕЧАТИ НА ОБОЛОЧКАХ ДЛЯ ПИЩЕВЫХ ПРОДУКТОВ НА ОСНОВЕ ПОЛИАМИДА, ИМЕЮЩИХ ПЕЧАТЬ ОБОЛОЧКИ ДЛЯ ПИЩЕВЫХ ПРОДУКТОВ, И СПОСОБ ИХ ПОЛУЧЕНИЯ

1. Система печатных красок для печатания на пленках с поверхностью на стороне печати на основе (со)полиамида, содержащая радикально-отверждаемую грунтовую краску и, по меньшей мере, одну радикально-отверждаемую под действием УФ-излучения печатную краску, причем грунтовая краска включает реакционно-активное соединение, которое в одной молекуле содержит:
a) по меньшей мере, одну группу, которая может образовывать связь с (со)полиамидной поверхностью; и
b) по меньшей мере, одну группу с этиленовой ненасыщенностью, которая может вступать в инициируемую радикалами реакцию полиприсоединения.
2. Система печатных красок по п.1, отличающаяся тем, что реакционно-активное соединение является мономером, олигомером и/или форполимером.
3. Система печатных красок по п.1 или 2, отличающаяся тем, что группа, которая может образовывать связь с поверхностью (со)полиамида, является изоцианатной группой.
4. Система печатных красок по п.1 или 2, отличающаяся тем, что группа с этиленовой ненасыщенностью является (мет)акрилатной группой.
5. Система печатных красок по п.1 или 2, отличающаяся тем, что реакционно-активное соединение является низковязким мономером с радикально-полимеризующимися олефиновыми двойными связями, предпочтительно ди(мет)акрилатом трипропиленгликоля, ди(мет)акрилатом дипропиленгликоля, ди(мет)акрилатом гександиола или три(мет)акрилатом триметилолпропана.
6. Система печатных красок по п.1 или 2, отличающаяся тем, что радикально-отверждаемая УФ-излучением печатная краска содержит мономеры, олигомеры и/или форполимеры, а также красящие пигменты и, по меньшей мере, один фотоинициатор.
7. Система печатных красок по п.1 или 2, отличающаяся тем, что радикально-отверждаемая грунтовая краска имеет вязкость от 0,2 до 0,7 Па·с, предпочтительно примерно 0,3 Па·с.
8. Система печатных красок по п.1 или 2, отличающаяся тем, что радикально-отверждаемая УФ-излучением печатная краска имеет вязкость от 1,0 до 3,0 Па·с, предпочтительно от 1,5 до 2,5 Па·с.
9. Одно- или многослойная пленка на основе (со)полиамида или с наружным слоем на основе (со)полиамида, на которую нанесена печать радикально-отверждаемой печатной краской, отличающаяся тем, что печатная краска напечатана на слое радикально-отверждаемой грунтовой краски, причем грунтовая краска содержит реакционно-активное соединение, которое в одной и той же молекуле содержит:
a) по меньшей мере, одну группу, которая может образовывать связь с поверхностью (со)полиамида, и
b) по меньшей мере, одну группу с этиленовой ненасыщенностью, которая может вступать в инициируемую радикалами реакцию полиприсоединения.
10. Пленка с печатью по п.9, отличающаяся тем, что реакционно-активное соединение является мономером, олигомером и/или форполимером.
11. Пленка с печатью по п.9 или 10, отличающаяся тем, что группа, которая может образовывать связь с поверхностью (со)полиамида, является изоцианатной группой.
12. Пленка с печатью по п.9 или 10, отличающаяся тем, что группа с этиленовой ненасыщенностью является (мет)акрилатной группой.
13. Пленка с печатью по п.9 или 10, отличающаяся тем, что радикально-отверждаемая УФ-излучением печатная краска содержит мономеры, олигомеры и/или форполимеры, а также красящие пигменты и, по меньшей мере, один фотоинициатор.
14. Пленка с печатью по одному или нескольким пп.9-13, отличающаяся тем, что она является рукавной пленкой, предпочтительно бесшовной.
15. Пленка с печатью по п.14, отличающаяся тем, что она является оболочкой для пищевых продуктов, предпочтительно искусственной колбасной оболочкой.
16. Пленка с печатью по п.14, отличающаяся тем, что слой грунтовой краски и красочный слой (слои) являются устойчивыми к воздействию льда, воды и водяного пара при температурах от -20 до 115°C.
17. Пленка с печатью по п.14, отличающаяся тем, что слой грунтовой краски и красочный слой (слои) являются устойчивыми к термической усадке пленки в продольном и/или поперечном направлении вплоть до 20%.
2
18. Пленка с печатью по п.15, отличающаяся тем, что полная миграция, измеренная согласно EN 1186-5 с водой как модельной жидкостью и согласно EN 1186-4 с оливковым маслом как модельной жидкостью, с внутренней стороны оболочки с печатью после времени воздействия 4 ч при 100°C и 10 дней при 40°C составляет менее 10 мг/дм.
19. Способ получения пленки с печатью, включающий стадии:
(a) получение одно- или многослойной пленки с поверхностью на основе (со)полиамида,
(b) при необходимости предварительная обработка поверхности коронным разрядом;
(c) покрытие пленки радикально-отверждаемой грунтовой краской, содержащей соединение с, по меньшей мере, одной группой, которая может образовывать связь с поверхностью (со)полиамида, и, по меньшей мере, одной группой с этиленовой ненасыщенностью, которая может вступать в инициируемую радикалами реакцию полиприсоединения, а также, по меньшей мере, один фотоинициатор;
(d) отверждение грунтовой краски вод воздействием УФ-излучения и/или электронных лучей, причем образуется отвержденный слой грунтовой краски;
(e) печать радикально-отверждаемой печатной краской;
(f) отверждение печатной краски вод воздействием УФ-излучения, причем образуется отвержденная печать, и
(g) при необходимости одно- или многократное повторение этапов (e) и (f).
20. Способ по п.19, отличающийся тем, что используется грунтовая краска, которая содержит, по меньшей мере, один реактивный разбавитель.
21. Способ по п.20, отличающийся тем, что в качестве реактивного разбавителя применяются низковязкие мономеры с радикально-полимеризующимися олефиновыми двойными связями, предпочтительно трипропиленгликольдиакрилат, дипропиленгликольдиакрилат, гександиолдиакрилат или триметилолпропантриакрилат.
22. Способ по п.19, отличающийся тем, что в нем используется грунтовая краска с вязкостью от 0,2 до 0,7 Па·с, предпочтительно примерно 0,3 Па·с.
2
2
23. Способ по п.19, отличающийся тем, что грунтовая краска наносится на пленку с удельной плотностью максимум 2 г/м, предпочтительно максимум 1 г/м.
24. Способ по п.19, отличающийся тем, что печать наносится на пленку способом флексографической печати.
25. Способ по п.19, отличающийся тем, что применяется радикально-отверждаемая печатная краска с вязкостью от 1,0 до 3,0 Па·с, предпочтительно от 1,5 до 2,5 Па·с.
26. Способ по п.19, отличающийся тем, что скорость печати составляет больше 100 м/мин, предпочтительно больше 120 м/мин и особенно предпочтительно больше 140 м/мин.
27. Способ по п.19, отличающийся тем, что печать наносится на рукавную, предпочтительно бесшовную пленку.